다음 으로 상기 실험식 에서 B 와 C 는 비정질 형 성능 을 갖 는 원소 로써 , 이 들 원소 를 통해 초기 합금 을 비정질 상 으로 제조 할 수 있 다 . 또한 , C 원소 는 B 원소 와 조합 됨 으로써 , B 원소 만 포함 하 는 경우 에 비하 여 생성 되 는 α - Fe 결정 의 입도 를 목적 하 는 수준 으로 제어 하 기 에 용이 하 게 하 며 , 초기 합금 의 열 적 안정 성 을 향상 시켜서 열처리 시 균질 한 α - Fe 결정 을 수득 하 는 데 유리 한 이점 이 있 다 . 합금 내 B 원소 및 C 원소 는 총합 이 13 . 5 ~ 19 . 0 at %, 보다 바람직 하 게 는 15 ~ 19 at % 일 수 있 다 . 만일 B 원소 와 C 원소 의 총합 이 합금 내 13 . 5 at % 미만 일 경우 제조 된 초기 합금 을 비정질 상 으로 제조 하 기 어려울 수 있 고 , 초기 합금 내 결정 은 자기 적 특성 변화 를 위한 열처리 시 생성 되 는 결정 들 의 균일 한 성장 을 어렵 게 하 며 , 조대 화 된 입경 을 가진 결정 들 이 포함 될 수 있 고 , 이 로 인해 자기 손실 이 증가 할 수 있 다 . 또한 , 19 . 0 at % 를 초과 하 여 포함 될 경우 열처리 후 다른 성분 즉 , Cu 및 / 또는 Nb 의 함량 이나 , Fe 의 함량 이 감소 할 수 있 고 Cu 및 / 또는 Nb 의 함량 이 감소 할 경우 열처리 후 균일 한 입경 을 갖 도록 결정립 을 성장 시키 기 어렵 거나 목적 하 는 수준 의 투자 율 을 달성 하 기 어려울 수 있 다 . 또한 , Fe 의 함량 이 감소 하 는 경우 목적 하 는 수준 의 포화 자속 밀도 , 투자 율 등 을 발현 하 기 어려울 수 있 다 .